(57)【特許請求の範囲】
【請求項１】
懸濁重合型塩化ビニール樹脂組成物を主体とし、この主体と、色調が異なる前記樹脂組成物とを加熱混練してゲル化したブロックとし、あるいは前記主体とこの主体より融点が高く溶融しにくい合成樹脂粒状物とを加熱混練してブロックとし、その後、ブロックを粉砕、分級して粗粒状の模様組成物とし、模様組成物を視覚障害者誘導用の凹凸が内面に形成してある金型内に高密度で充填し．充填した模様組成物上にパッキング材を載せて一度で加熱加圧し、大理石調あるいは砂目調に成形することを特徴とする視覚障害者誘導用床タイルの製造方法。
【請求項２】
懸濁重合型塩化ビニール樹脂組成物の互いに色調が異なる２種類以上を加熱混練したものをブロックとし、その後、粉砕、分級して粗粒状の模様組成物とし、大理石調の床タイルに成形することを特徴とする請求頃１に記載した視覚障害者誘導用床タイルの製造法。
【請求項３】
透明な懸濁重合型塩化ビニール樹脂組成物に、融点が高く溶融しにくい合成樹脂粒状物を加えて、加熱混練してブロックとして、その後、粉砕、分級して粗粒状の模様組成物とし、砂目調の床タイルに成形することを特徴とする請求項１に記載の視覚障害者誘導用床タイルの製造方法。
【請求項４】
懸濁重合型塩化ビニール樹脂組成物が懸濁重合型塩化ビニール樹脂に、配合剤として可塑剤および安定剤を含有させ、顔料および充填材の少なくとも一方を加えることを特徴とする請求項1〜３のいずれかに記載した視覚障害者誘導用床タイルの製造方法。
【請求項５】
模様組成物が２０メッシュ〜５ｃｍに分級した粗粒状にしてあることを特徴とする請求項１〜４のいずれかに記載の視覚障害者誘導用床タイルの製造方法。
【請求項６】
模様組成物に蛍光顔料を添加することを特徴とする請求項１〜５のいずれかに記載の視覚障害者誘導用床タイルの製造方法。
【請求項７】
合成樹脂粒状物が、ポリエチレンテレフタレート、ポリブチレンテレフタレート、ポリアミド、ポリカーボネート、エポキシ、アクリル、メラミン、尿素、不飽和ポリエステルの少なくとも1種類からなることを特徴とする請求項1または３に記載した視覚障害者誘導用床タイルの製造方法。
【発明の詳細な説明】
【０００１】
【発明の属する技術分野】
この発明は、懸濁重合型塩化ビニール組成物を主体とする大理石調または砂目（テラゾー）調の視覚障害者誘導用（以下視覚障害者用と略記する）床タイルの製造方法に関するものである。
【０００２】
【従来の技術】
従来の視覚障害者用の床タイルは、一般に塩化ビニール樹脂組成物の射出成形によって製造しているが、黄色、白色、赤色など単色のものしかなかった。
【０００３】
【発明が解決しようとする課題】
しかしながら、近年公共施設、百貨店などの大規模店舗などの高級化に伴い、周囲のタイルの色彩など、環境にそぐわないという問題点があった。
この発明は、前述した問題点を解決して、懸濁重合型塩化ビニール組成物を主体として、周囲の環境に適合し、意匠的にもすぐれた大理石調あるいは砂目調の視覚障害者用床タイルの製造方法を提供することを目的としている。
【０００４】
【課題を解決するための手段】
請求項１の発明に係る視覚障害者用床タイルの製造方法は、懸濁重合型塩化ビニール樹脂組成物を主体とし、この主体と、色調が異なる前記樹脂組成物とを加熱混練してゲル化したブロックとし、あるいは前記主体とこの主体より融点が高く溶融しにくい合成樹脂粒状物とを加熱混練してブロックとし、その後、ブロックを粉砕、分級して粗粒状の模様組成物とし、模様組成物を視覚障害者誘導用の凹凸が内面に形成してある金型内に高密度で充填し、充填した模様組成物上にバッキング材を載せて一度で加熱加圧し、大理石調あるいは砂目調に成形することを特徴としている。
【０００５】
請求項２の発明は、請求項１に記載した視覚障害者用床タイルの製造方法において、懸濁重合型塩化ビニール樹脂組成物の互いに色調が異なる２種類以上を加熱混練したものをブロックとし、その後、粉砕、分級して粗粒状の模様組成物とし、大理石調の床タイルに成形することを特徴としている。
【０００６】
請求項３の発明は、請求項１に記載した視覚障害者用床タイルの製造方法において、透明な懸濁重合型塩化ビニール樹脂組成物に、融点が高く溶融しにくい合成樹脂粒状物を加えて、加熱混練してブロックとして、その後、粉砕、分級して粗粒状の模様組成物とし、砂目調の床タイルに成形することを特徴としている。
【０００７】
請求項４の発明は、請求項１〜３のいずれかに記載した視覚障害者用床タイルの製造方法において、懸濁重合型塩化ビニール樹脂組成物が懸濁重合型塩化ビニール樹脂に、配合剤として可塑剤および安定剤を含有させ、顔料および充填材の少なくとも一方を加えることを特徴としている。
【０００８】
請求項５の発明は、請求項１〜４のいずれかに記載した視覚障害者用床タイルの製造方法において、模様組成物が２０メッシュ〜５cmに分級した粗粒状にしてあることを特徴としている。
【０００９】
請求項６の発明は、請求項１〜５のいずれかに記載した視覚障害者用床タイルの製造方法において、模様組成物に蛍光顔料を添加する特徴としている。
【００１０】
請求項７の発明は、請求項１または３に記載した視覚障害者用床タイルの製造方法において、合成樹脂粒状物が、ポリエチレンテレフタレート、ポリブチレンテレフタレート、ポリアミド、ポリカーボネート、エポキシ、アクリル、メラミン、尿素、不飽和ポリエステルの少なくとも１種類からなることを特徴としている。
【００１１】
【発明の実施の形態】
以下、この発明の実施形態について説明する。
第１実施形態に係る視覚障害者用床タイルの製造方法は、互いに色調が異なる２種類の懸濁重合型塩化ビニール樹脂組成物を用い、前記樹脂組成物中の懸濁重合型塩化ビニール樹脂の重合度としては、通常４００〜１７００、好ましくは、５００から１３００の範囲である。
【００１２】
前記組成物中の配合剤として用いられるものには、可塑剤、安定剤、充填剤、顔料がある。
可塑剤としては、ジブチルフタレート、ジヘキシルフタレート、ジ−２−エチルヘキシルフタレート、ジ−ｎ−オクチルフタレート、ジ−イソオクチルフタレート、ジデシルフタレート、ジ−イソデシルフタレート、ジメチルグリコールフタレート、ブチルベンジルフタレート、ジオクチルアジペート、ジブチルセバケート、ジオクチルセバケート、トリキシレニルホスフェート、モノオクチルジフェニールホスフェート、トリオクチルホスフェート、トリクレジルホスフェート、トリ−２−エチルヘキシルホスフェート、ブチルフタリルブチルグリコレート、ブチルアセチルリシノレート、アセチルクエン酸トリブチル、塩素化パラフィンなどを挙げることができる。なかでも、ジ−２−エチルヘキシルフタレート、ジブチルフタレートが安価であり、製造上好ましい可塑剤である。
前記可塑剤の配合量は、懸濁重合型塩化ビニール樹脂１００重量％に対し、通常２０〜５０重量％の範囲であり、さらに好ましくは２５〜４０重量％の範囲である。
【００１３】
安定剤としては、バリウム−亜鉛石鹸、カルシウム−亜鉛石鹸などの金属石鹸類、ジブチル錫ジラウレート、ジブチル錫マレエート、ジブチル錫メルカプチド、三塩基性硫酸鉛、二塩酸性亜燐酸鉛、二塩基性ステアリン酸鉛、ステアリン酸鉛などを挙げることができ、これらを単独または２種以上と併用することも可能である。
【００１４】
前記安定剤として使用されている金属石鹸類の脂肪酸としては、ステアリン酸、ラウリン酸、リシノール酸、ナフテン酸、２−エチルヘキシル酸、バルサチック酸などが挙げられる。なかでも、ステアリン酸、ラウリン酸は、粉末金属石鹸の脂肪酸として、２−エチルヘキシル酸、バルサチック酸は、液状金属石鹸の脂肪酸として好ましい。
前記安定剤の配合量は、懸濁重合型塩化ビニール樹脂１００重量％に対し、好ましくは３〜６重量％の範囲である。
【００１５】
充填剤としては、炭酸カルシウム、炭酸マグネシウム、水酸化アルミニウム、水酸化マグネシウム、タルク、シリカ、クレーなどが挙げられる。
前記充填剤の配合量は、懸濁重合型塩化ビニール樹脂１００重量％に対し、０〜６００重量％の範囲であり、好ましくは、０〜４００重量％の範囲である。
【００１６】
顔料としては、酸化チタン、チタンイエロー、フタロシアニンブルー、ポリアレッド、カーボンブラック、パール顔料、蛍光顔料（蓄光顔料）が挙げられる。
前記顔料の量は、懸濁重合型塩化ビニール樹脂１００重量％に対し、通常０を越えて４重量％以下である。
【００１７】
前記のような懸濁重合型塩化ビニール樹脂組成物を用いて、大理石調の視覚障害者用床タイルを製造するには次のようにする。
懸濁重合型塩化ビニール樹脂組成物の互いに色調が異なる２種類を用い、第１の懸濁重合型塩化ビニール樹脂組成物を主材とし、この樹脂組成物をミキサーによって加熱混練し、ドライアップしてゲル化した後、混合機によって加熱混合して押出機のホッパーに投入する。
【００１８】
次に、第２の懸濁重合型塩化ビニール樹脂組成物をミキサーによって加熱混練し、ドライアップして粉末とし、この粉末を前記ホッパーからドライアップした第１の懸濁重合型塩化ビニール樹脂組成物上に投入し、押出機により押し出しながら切断し、ブロックを形成する。その後、ブロックを粉砕機によって粉砕し、２０メッシュ〜５cmの大きさの粗粒状の模様組成物とする。
図１に示すように、視覚障害者誘導用の金型１内に模様組成物６を高密度で充填し、充填した模様組成物６上に必要に応じてカラー中芯７を介してバッキング材８を載せ、バッキング材８上を鉄板９で覆って、プレス機２の上板３ａと下板３ｂとの間に入れ、金型１を下板３ｂ上に設置する。
【００１９】
次に、プレス機２を作動させて、上板３ａと下板３ｂとによって６０〜１００Kg／cm2 の圧力をかけて模様組成物６を加圧すると共に、上板３ａおよび下板３ｂに内蔵させたヒーター４ａおよびヒーター４ｂを作動させ、１６０〜１８０℃の温度で４０〜６０分間加熱して模様組成物６を成形し、その後、常温まで冷却し、プレス機の上，下板３ａ，３ｂを開き、成形した視覚障害者用床タイルを金型１から取り外す。
取り外した視覚障害者用床タイルは、鉄板９がバッキング材８に張り付いているので、鉄板９を剥がした後、３０.３cm2 〜４５cm2の定格に打ち抜いて、図２，図３に示すように、多数の細長い凸部１０ａが表面に形成してある視覚障害者用床タイル１０とする。
【００２０】
なお、バッキング材８は、黒色などの顔料を入れた塩化ビニール樹脂板からなり厚さを１.５〜２.５mmとし、前記金型１は、内面に凹部１ａと凸部１ｂとを形成し、凹部１ａの深さを０.５mm、全体の厚さを２mm程度にしてある。
前述した第１実施形態の製造方法によって得た視覚障害者用床タイルは、流れ模様がない大理石調で、意匠性が高いものとなり、周囲との調和に適合する。
【００２１】
第２実施形態に係る視覚障害者用床タイルは、装飾用として用いる合成樹脂粒状物は、ポリエチレンテレフタレート、ポリブチレンテレフタレート、ナイロン６、ナイロン６−６、ナイロン１２、芳香族ポリアミドなどのポリアミド、ポリカーボネート、エポキシ、アクリル、メラミン、尿素、不飽和ポリエステルなどの熱可塑性樹脂および熱硬化性樹脂を用い、懸濁重合型塩化ビニール樹脂からなる主材より融点が高く溶融しにくい材質のものとし、着色してあっても透明であってもよい。
また、合成樹脂粒状物は、炭酸カルシウム、水酸化アルミニウムなどの充填剤を含有してもよく、さらに懸濁重合型塩化ビニール組成物が加熱によって軟化する温度で、溶融、変形しないように融点を高くしてある。
【００２２】
そして、第１実施形態に用いた第１の懸濁重合型塩化ビニール樹脂組成物と同様な樹脂組成物を主体とし、この主体を重量比で１００％とし、これに前記合成樹脂粒状物を重量比で２〜５０％、好ましくは５〜２０％加え、これらをミキサーによって加熱混練し、ドライアップした後、常温近くまで冷却し、模様組成物の粉末として取り出す。
【００２３】
その後、前述した第２実施形態の場合と同様に、視覚障害者誘導用の金型内に模様組成物を高密度で充填し、その上にバッキング材を載せ、加圧、加熱して模様組成物を成形し、常温まで冷却して、金型から取り外し、視覚障害者用床タイルを得る。
なお、第１実施形態では、３種類以上の互いに色調が異なる懸濁重合型塩化ビニール組成物を用いてもよい。
【００２４】
前述した第２実施形態の製造方法によって得た視覚障害者用床タイルは、流れ模様がない砂目（テラゾー）調で、意匠性が高いものとなり、周囲との調和に適合する。また、視覚障害者用床タイルのバッキング材以外の厚さ全体に、合成樹脂粒状物が埋設されているので、使用による摩耗が少なく、摩耗による模様の消滅もない。
【００２５】
第１，第２実施形態による製造方法において、主体とする懸濁重合型塩化ビニール樹脂組成物などに、適量の蛍光（蓄光）顔料を添加して、夜間などの暗所で発光することで、有視者の歩行などの案内に利用できる。
第１，第２実施形態による製造方法において、バッキング材は、黒色などの顔料を入れた塩化ビニール樹脂板は、厚さ１.５〜２.５mmとし、またカラー中芯は、厚さ０.０３〜０.５mmとし、表面はグラビア印刷されていても良く、製品である床タイルの厚さは２０〜３０mm、凸部の高さは５mm程度にする。
第１，第２実施形態による製造方法によって得た視覚障害者用床タイルは、金型として球弧状の凹部を多数個形成したものを用いることで、球弧状の凸部を多数突出させたものにしてもよい。
第１，第２実施形態による製造方法は、上下多段に金型を設け、これらに模様組成物をそれぞれ充填し、これらの上にバッキング材を載せて、一度に多数の床タイルを成形するようにしてもよく、視覚障害者用床タイルにおける歩行停止用の床タイルとして利用できる。
【００２６】
【実施例１】
後記表１に示す配合Ａの懸濁重合型塩化ビニール樹脂組成物をミキサーによって混練し、１２０〜１４０℃にドライアップしてゲル化した後、バンバリーミキサーなどの混合機を用い、１６０〜１８０℃で混練し、押出機のホッパーに投入する。
次に、後記表２に示す配合Ｂの懸濁重合型塩化ビニール樹脂組成物をミキサーによって混練し、１２０〜１４０℃でドライアップした粉末を、前記ホッパーから配合Ａのゲル化物上に投入し、押出機によって押し出しながら１０〜２０cm程度に切断し、ブロックとする。
【００２７】
前記ブロックを粉砕機によって粉砕し、２０メッシュ〜５cm程度の大きさの粗粒に分級して模様組成物とする。模様組成物を前述した第１実施形態の視覚障害者用の金型内に高密度に充填し、充填した模様組成物上にカラー中芯を介してバッキング材を載せ、さらにバッキング材上に鉄板を載せ、これらをプレス機によって、上，下から１６０〜１８０℃で１０〜２０分間加熱すると共に、７０〜１００ｋｇ／cm2 の圧力で加圧する。その後、常温近くになるまで冷却あるいは放冷して、プレス機から取り出し、鉄板および金型から取り外し、定格に切断して製品とする。
［表１］
配合Ａ                                          配合比（重量％）
懸濁重合型塩化ビニール樹脂(重合度 500〜1300)      １００
可塑剤（ジ−２−エチルヘキシルフタレート）          ３０
安定剤                                                ４
酸化チタン顔料                                    １〜２
［表２］
配合Ｂ                                        配合比（重量％）
懸濁重合型塩化ビニール樹脂(重合度 500〜1300)      １００
可塑剤（ジ−２−エチルヘキシルフタレート）          ３０
充填剤                                            １００
安定剤                                                ４
カーボンブラック顔料                              １〜２
【００２８】
【実施例２】
後記表３に示す配合Ｃの懸濁重合型塩化ビニール樹脂組成物を主体とし、この主体より融点が高く溶融しにくい合成樹脂粒状物を適量加えたものを、ミキサーによって混練し、１２０〜１４０℃にドライアップした後、常温近くまで冷却し、粉末状の模様組成物として取り出す。
その後、第１実施例と同様にして、金型の内に模様組成物を高密度に充填し、模様組成物上にカラー中芯を介してバッキング材を載せ、バッキング材上を鉄板によって覆い、これらを加熱加圧した後、常温近くになるまで、冷却あるいは放冷して、鉄板および金型から取り外し、定格に切断して製品とする。
［表３］
配合Ｃ                                        配合比（重量％）
懸濁重合型塩化ビニール樹脂(重合度 500〜1300)      １００
可塑剤（ジ−２−エチルヘキシルフタレート）          ３０
安定剤                                                ４
合成樹脂粒状物（ＰＢＴ）                            ３０
【００２９】
【発明の効果】
以上説明したように、請求項１の発明に係る視覚障害者用床タイルの製造方法は、懸濁重合型塩化ビニール樹脂組成物を主体とし、この主体と、色調が異なる前記樹脂組成物とを加熱混練してゲル化したブロックとし、あるいは前記主体とこの主体より融点が高く溶融しにくい合成樹脂粒状物とを加熱混練してブロックとし、その後、ブロックを粉砕、分級して粗粒状の模様組成物とし、模様組成物を視覚障害者誘導用の凹凸が内面に形成してある金型内に高密度で充填し、充填した模様組成物上にバッキング材を載せて一度で加熱加圧し、大理石調あるいは砂目調に成形することを特徴としている。
【００３０】
したがって、請求項１の発明によって得た、視覚障害者用床タイルは、流れ模様がなく、意匠性の高い大理石調あるいは流れ模様のない粒感のある砂目調となり、周囲に張ってある一般タイルなど、周囲の環境に適合したものにすることができる。
そして、請求項６に記載した発明のように、模様組成物に蛍光顔料を添加することで、夜間など暗所で発光させ、有視者の暗所での歩行などの案内に利用でき、事故防止に役立つ。
【図面の簡単な説明】
【図１】この発明の第１実施形態に係る視覚障害者用床タイルの製造方法の模様組成物加熱加圧状態を示した縦断説明図。
【図２】この発明の第１実施形態に係る視覚障害者用床タイルの製造方法によって得た床タイルの平面図。
【図３】図２に示した床タイルの部分拡大断面図。
【符号の説明】
１    金型
２    プレス機
３ａ  上板
３ｂ  下板
４ａ  ヒーター
４ｂ  ヒーター
５    金型
６    模様組成物
７    カラー中芯
８    バッキング材
９    鉄板
１０    視覚障害者用床タイル
【図１】
0003701417.tif 000002
【図２】
0003701417.tif 000003
【図３】
0003701417.tif 000004